(57)【要約】【課題】気泡の混入を抑制でき、電池性能の優れたバイポーラ電池およびその製造方法を提供する。【解決手段】バイポーラ電池は、集電体１１１の一方の面に正極１１３が形成され、他方の面に負極１１２が形成されたバイポーラ電極と、バイポーラ電極を複数積層する際に介在され正極と負極とを区分けするポーラス状のセパレータ１２１に電解質を浸透させた層と、セパレータと正極又は負極との間でイオンを伝導する電解質を含んでいる層１２４、１２５と、隣り合う集電体とセパレータとの間の空間に、正極の周囲および負極の周囲を取り囲むように、充填材料を配置した充填部と、バイポーラ電極を積層した方向に充填部を加圧することにより形成され、集電体、セパレータおよび充填部を互いに密着させた接合部と、を有している。バイポーラ電極を積層するときの充填材料の厚さは、正極又は負極の厚さと、電解質を含んでいる層の厚さとの合計厚さを超えない厚さにしてある。【選択図】図５
2008147009.tif 000002
【特許請求の範囲】
【請求項１】
集電体の一方の面に正極が形成され、他方の面に負極が形成されたバイポーラ電極と、
前記バイポーラ電極を複数積層する際に介在され前記正極と前記負極とを区分けするポーラス状のセパレータに電解質を浸透させた層と、
前記セパレータと前記正極又は前記負極との間でイオンを伝導する電解質を含んでいる層と、
隣り合う前記集電体と前記セパレータとの間の空間に、前記正極の周囲および前記負極の周囲を取り囲むように、充填材料を配置した充填部と、
前記バイポーラ電極を積層した方向に前記充填部を加圧することにより形成され、前記集電体、前記セパレータおよび前記充填材料を互いに密着させた接合部と、を有してなり、
前記バイポーラ電極を積層するときの前記充填材料の厚さが、前記正極又は前記負極の厚さと、前記電解質を含んでいる層の厚さとの合計厚さを超えない厚さであるバイポーラ電池。
【請求項２】
集電体の一方の面に正極が形成され、他方の面に負極が形成されたバイポーラ電極と、
前記バイポーラ電極を複数積層する際に介在され前記正極と前記負極とを区分けするポーラス状のセパレータに電解質を浸透させた層と、
前記セパレータと前記正極又は前記負極との間でイオンを伝導する電解質を含んでいる層と、
隣り合う前記集電体同士の間の空間に、前記正極の周囲、前記セパレータの周囲、および前記負極の周囲を取り囲むように、充填材料を配置した充填部と、
前記バイポーラ電極を積層した方向に前記充填部を加圧することにより形成され、前記集電体および前記充填材料を互いに密着させた接合部と、を有してなり、
前記バイポーラ電極を積層するときの前記充填材料の厚さが、前記正極の厚さと、前記セパレータの厚さと、前記負極の厚さと、前記電解質を含んでいる層の厚さとの合計厚さを超えない厚さであるバイポーラ電池。
【請求項３】
前記電解質を含んでいる層は、高分子ゲル電解質を含んでいる請求項１または請求項２に記載のバイポーラ電池。
【請求項４】
前記充填部は、隙間部を有し、
前記バイポーラ電極を積層するときに、前記集電体、前記セパレータおよび前記充填材料によって囲まれる内部空間に残留していた空気が、前記隙間部を介し、排出されていることを特徴とする請求項１または請求項２に記載のバイポーラ電池。
【請求項５】
前記隙間部は、前記バイポーラ電極が積層された後に、前記バイポーラ電極を積層した方向に前記充填部を押圧することにより、閉塞されて、排気機能が停止されていることを特徴とする請求項４に記載のバイポーラ電池。
【請求項６】
集電体の一方の面に正極が形成され、他方の面に負極が形成されたバイポーラ電極と、前記バイポーラ電極を複数積層する際に介在され前記正極と前記負極とを区分けするポーラス状のセパレータに電解質を浸透させた層と、前記セパレータと前記正極又は前記負極との間でイオンを伝導する電解質を含んでいる層と、隣り合う前記集電体と前記セパレータとの間の空間に前記正極の周囲および前記負極の周囲を取り囲むように配置される充填材料と、を準備し、
前記バイポーラ電極を積層するときの前記充填材料の厚さが、前記正極又は前記負極の厚さと、前記電解質を含んでいる層の厚さとの合計厚さを超えないように、前記充填材料を配置して充填部を形成し、
前記バイポーラ電極を積層した方向に前記充填部を加圧して、前記集電体、前記セパレータおよび前記充填材料を互いに密着させた接合部を形成するバイポーラ電池の製造方法。
【請求項７】
集電体の一方の面に正極が形成され、他方の面に負極が形成されたバイポーラ電極と、前記バイポーラ電極を複数積層する際に介在され前記正極と前記負極とを区分けするポーラス状のセパレータに電解質を浸透させた層と、前記セパレータと前記正極又は前記負極との間でイオンを伝導する電解質を含んでいる層と、隣り合う前記集電体同士の間の空間に前記正極の周囲、前記セパレータの周囲、および前記負極の周囲を取り囲むように配置される充填材料と、を準備し、
前記バイポーラ電極を積層するときの前記充填材料の厚さが、前記正極の厚さと、前記セパレータの厚さと、前記負極の厚さと、前記電解質を含んでいる層の厚さとの合計厚さを超えないように、前記充填材料を配置して充填部を形成し、
前記バイポーラ電極を積層した方向に前記充填部を加圧して、前記集電体および前記充填材料を互いに密着させた接合部を形成するバイポーラ電池の製造方法。
【請求項８】
前記電解質を含んでいる層は、高分子ゲル電解質を含んでいる請求項６または請求項７に記載のバイポーラ電池。
【請求項９】
前記充填部に隙間部を形成し、
前記集電体、前記セパレータおよび前記充填材料によって囲まれる内部空間に残留していた空気を、前記隙間部を介し、排出することを特徴とする請求項６または請求項７に記載のバイポーラ電池の製造方法。
【請求項１０】
前記バイポーラ電極を積層した方向に前記充填部を押圧することにより、前記隙間部を閉塞し、排気機能を停止することを特徴とする請求項９に記載のバイポーラ電池の製造方法。
【発明の詳細な説明】
【技術分野】
【０００１】
本発明は、バイポーラ電池およびその製造方法に関する。
【背景技術】
【０００２】
バイポーラ電池は、１つの集電体の一面に正極を設けつつ他面に負極を設けたバイポーラ電極を、電解質層を介して複数積層した構造を有しており、例えば特許文献１には、前述のバイポーラ電極を電解質が含浸されたセパレータを介して複数積層した構造が開示されている。
【０００３】
このバイポーラ電極を積層する際には、正極と負極を有する集電体、電解質層（正極と負極を区分けするセパレータの層、及び正極または負極とセパレータ間の電解質の層）を積層して行うのであるが、積層した部位の微妙な隙間により気泡が残留することがある。
【０００４】
そのため、積層作業は慎重に行う必要があり、また慎重に行っても十分に除去しきれずに残ってしまうことがある。このように積層した部位に気泡が残ると、その部位ではイオン透過および電子の移動ができないデッドスペースが発生し、出力低下の要因にもなるので、積層時にセパレータをしごくなどして慎重に気泡抜き作業を行いつつ積層する必要があり、こうした気泡除去作業がバイポーラ電池を量産化するのに大きな障壁となっていた。
【特許文献１】特開平１１−２０４１３６号公報
【発明の開示】
【発明が解決しようとする課題】
【０００５】
本発明は、上記従来技術に伴う課題を解決するためになされたものであり、気泡の混入を抑制でき、電池性能の優れたバイポーラ電池およびその製造方法を提供することを目的とする。
【課題を解決するための手段】
【０００６】
上記目的を達成する本発明に係るバイポーラ電池は、集電体の一方の面に正極が形成され、他方の面に負極が形成されたバイポーラ電極と、
前記バイポーラ電極を複数積層する際に介在され前記正極と前記負極とを区分けするポーラス状のセパレータに電解質を浸透させた層と、
前記セパレータと前記正極又は前記負極との間でイオンを伝導する電解質を含んでいる層と、
隣り合う前記集電体と前記セパレータとの間の空間に、前記正極の周囲および前記負極の周囲を取り囲むように、充填材料を配置した充填部と、
前記バイポーラ電極を積層した方向に前記充填部を加圧することにより形成され、前記集電体、前記セパレータおよび前記充填材料を互いに密着させた接合部と、を有してなり、
前記バイポーラ電極を積層するときの前記充填材料の厚さが、前記正極又は前記負極の厚さと、前記電解質を含んでいる層の厚さとの合計厚さを超えない厚さである。
【０００７】
また、上記目的を達成する本発明に係るバイポーラ電池は、集電体の一方の面に正極が形成され、他方の面に負極が形成されたバイポーラ電極と、
前記バイポーラ電極を複数積層する際に介在され前記正極と前記負極とを区分けするポーラス状のセパレータに電解質を浸透させた層と、
前記セパレータと前記正極又は前記負極との間でイオンを伝導する電解質を含んでいる層と、
隣り合う前記集電体同士の間の空間に、前記正極の周囲、前記セパレータの周囲、および前記負極の周囲を取り囲むように、充填材料を配置した充填部と、
前記バイポーラ電極を積層した方向に前記充填部を加圧することにより形成され、前記集電体および前記充填材料を互いに密着させた接合部と、を有してなり、
前記バイポーラ電極を積層するときの前記充填材料の厚さが、前記正極の厚さと、前記セパレータの厚さと、前記負極の厚さと、前記電解質を含んでいる層の厚さとの合計厚さを超えない厚さである。
【０００８】
また、上記目的を達成する本発明に係るバイポーラ電池の製造方法は、集電体の一方の面に正極が形成され、他方の面に負極が形成されたバイポーラ電極と、前記バイポーラ電極を複数積層する際に介在され前記正極と前記負極とを区分けするポーラス状のセパレータに電解質を浸透させた層と、前記セパレータと前記正極又は前記負極との間でイオンを伝導する電解質を含んでいる層と、隣り合う前記集電体と前記セパレータとの間の空間に前記正極の周囲および前記負極の周囲を取り囲むように配置される充填材料と、を準備し、
前記バイポーラ電極を積層するときの前記充填材料の厚さが、前記正極又は前記負極の厚さと、前記電解質を含んでいる層の厚さとの合計厚さを超えないように、前記充填材料を配置して充填部を形成し、
前記バイポーラ電極を積層した方向に前記充填部を加圧して、前記集電体、前記セパレータおよび前記充填材料を互いに密着させた接合部を形成する。
【０００９】
また、上記目的を達成する本発明に係るバイポーラ電池の製造方法は、集電体の一方の面に正極が形成され、他方の面に負極が形成されたバイポーラ電極と、前記バイポーラ電極を複数積層する際に介在され前記正極と前記負極とを区分けするポーラス状のセパレータに電解質を浸透させた層と、前記セパレータと前記正極又は前記負極との間でイオンを伝導する電解質を含んでいる層と、隣り合う前記集電体同士の間の空間に前記正極の周囲、前記セパレータの周囲、および前記負極の周囲を取り囲むように配置される充填材料と、を準備し、
前記バイポーラ電極を積層するときの前記充填材料の厚さが、前記正極の厚さと、前記セパレータの厚さと、前記負極の厚さと、前記電解質を含んでいる層の厚さとの合計厚さを超えないように、前記充填材料を配置して充填部を形成し、
前記バイポーラ電極を積層した方向に前記充填部を加圧して、前記集電体および前記充填材料を互いに密着させた接合部を形成する。
【発明の効果】
【００１０】
本発明によれば、バイポーラ電極を積層するときには、セパレータが、充填材料に接触する前に、イオンを伝導する電解質を含んでいる層と接触するため、充填材料により囲まれた内部に、気泡が残留することが抑制される。さらに、接合部によって充填部に十分な加圧力が伝達され、シール不足が発生する虞もない。したがって、気泡の混入を抑制でき、電池性能の優れたバイポーラ電池およびその製造方法を提供することが可能である。
【発明を実施するための最良の形態】
【００１１】
以下、図面を参照して、本発明の実施の形態を説明する。なお、理解を容易にするために、図面には各構成要素が誇張して示されている。
【００１２】
（第１の実施形態）
図１は、第１の実施形態に係るバイポーラ電池１０を示す斜視図、図２は、バイポーラ電池１０の要部を示す断面図、図３（Ａ）は、バイポーラ電極１１０を示す断面図、図３（Ｂ）は、単電池層１１０ａの説明に供する断面図、図４（Ａ）（Ｂ）は、充填部２０における充填材料１１４、１１６の配置の形態を説明するための断面図、図５（Ａ）（Ｂ）は、充填材料１１４、１１６の厚みの説明に供する断面図、図６は、接合部１１９の説明に供する断面図、図７（Ａ）（Ｂ）は、バイポーラ電極１１０と電解質層１２０とを交互に積層するときにガス３０が混入する様子を示す断面図である。図８は、図１に示されるバイポーラ電池１０を利用する組電池１３０を説明するための斜視図、図９は、図８に示される組電池１３０が搭載されている車両１３８の概略図である。
【００１３】
第１の実施形態のバイポーラ電池１０は、概説すれば、集電体１１１の一方の面に正極１１３が形成され、他方の面に負極１１２が形成されたバイポーラ電極１１０と、バイポーラ電極１１０を複数積層する際に介在され正極１１３と負極１１２とを区分けするポーラス状のセパレータ１２１に電解質を浸透させた層と、セパレータ１２１と正極１１３又は負極１１２との間でイオンを伝導する電解質を含んでいる層１２４、１２５と、隣り合う集電体１１１とセパレータ１２１との間の空間に、正極１１３の周囲および負極１１２の周囲を取り囲むように、充填材料１１４、１１６を配置した充填部２０と、バイポーラ電極１１０を積層した方向に充填部２０を加圧することにより形成され、集電体１１１、セパレータ１２１および充填材料１１４、１１６を互いに密着させた接合部１１９と、を有している。バイポーラ電極１１０を積層するときの充填材料１１４、１１６の厚さは、正極１１３又は負極１１２の厚さと、電解質を含んでいる層１２４、１２５の厚さとの合計厚さを超えない厚さに設定してある。
【００１４】
このバイポーラ電池１０を製造するに際しては、まず、バイポーラ電極１１０と、セパレータ１２１と、電解質を含んでいる層１２４、１２５と、充填材料１１４、１１６と、を準備する。次いで、バイポーラ電極１１０を積層するときの充填材料１１４、１１６の厚さが、正極１１３又は負極１１２の厚さと、電解質を含んでいる層１２４、１２５の厚さとの合計厚さを超えないように、充填材料１１４、１１６を配置して充填部２０を形成する。そして、バイポーラ電極１１０を積層した方向に充填部２０を加圧して、集電体１１１、セパレータ１２１および充填材料１１４、１１６を互いに密着させた接合部１１９を形成する。以下、詳述する。
【００１５】
図１に示すように、バイポーラ電池１０は、電池要素１００を外装ケース１０４に収納して構成され、外部からの衝撃や環境劣化が防止されている。
【００１６】
図２および図３（Ａ）を参照して、バイポーラ電極１１０は、集電体１１１の一方の面に正極活物質層を設けて正極１１３が形成され、他方の面に負極活物質層を設けて負極１１２が形成されている。図３（Ｂ）を参照して、隣接する一対の集電体１１１、１１１の間に挟まれる、正極１１３、電解質層１２０、および負極１１２により単電池層１１０ａが構成されている。単電池層１１０ａの積層数は、要求される電圧に応じて定められる。
【００１７】
集電体１１１は、電子を通す一方、イオンを遮断することから、イオン隔壁とも指称される。電解質層１２０は、イオン透過層とも指称される。図４に示すように、電解質層１２０は、正極１１３と負極１１２とを区分けするポーラス状のセパレータ１２１に電解質を浸透させた層と、セパレータ１２１と正極１１３又は負極１１２との間でイオンを伝導する電解質を含んでいる層１２４、１２５とを有している。電解質は、例えば、高分子ゲル電解質（ゲルポリマー系電解質）である。
【００１８】
図２を再び参照して、電池要素１００の最上位のバイポーラ電極１１０の上に負極端子プレート１０２が配置され、最下位のバイポーラ電極１１０の下に正極端子プレート１０１が配置されている。端子プレート１０１、１０２は、高導電性部材からなり、最外層の電極投影面の全てを、少なくとも覆うように構成されている。したがって、最外層の電流取り出し部は、低抵抗化され、面方向の電流取り出しにおける低抵抗化を図ることにより、電池の高出力化が可能になる。高導電性部材は、例えば、アルミニウム、銅、チタン、ニッケル、ステンレス、これらの合金である。
【００１９】
電池要素１００の最上位および最下位は、バイポーラ電極１１０でなくてもよい。正極活物質層または負極活物質層のみを片面に配置した末端極を積層してもよい。
【００２０】
図４（Ａ）（Ｂ）をも参照して、充填部２０において、充填材料は、隣り合う集電体１１１同士の間の空間に少なくとも正極１１３の周囲および負極１１２の周囲を取り囲むように配置されている。
【００２１】
図４（Ａ）に示される充填部２０は、隣り合う集電体１１１同士の間の空間を電解質層１２０によって２つに区画し、区画されたそれぞれの空間に充填材料１１４、１１６を配置した形態を有している。電解質層１２０と集電体１１１との間の空間において、正極１１３の周囲を取り囲むように充填材料１１４が配置され、負極１１２の周囲を取り囲むように充填材料１１６が配置されている。したがって、隣り合う集電体１１１同士の間の空間に、電解質層１２０を間に挟んで、充填材料１１４、１１６が２段にわたって配置されている。
【００２２】
図４（Ｂ）に示される充填部２０は、隣り合う集電体１１１同士の間の空間に正極１１３の周囲、電解質層１２０の周囲および負極１１２の周囲のすべてを取り囲むように充填材料１１８を配置した形態、すなわち、１つの単電池層１１０ａの周囲を取り囲むように充填材料１１８を配置した形態を有している。
【００２３】
本発明の充填部２０においては、充填材料の配置はいずれの形態であってもよく、特に限定されるものではない。
【００２４】
バイポーラ電池１０においては、電解質層１２０に含まれる電解質が染み出すと、単電池層１１０ａ同士が電気的に接続されてしまい、電池として十分に機能しなくなる。これを液絡と称する。電解質層１２０が液体状または半固体のゲル状の電解質を含む場合、液絡が生じることを防止するために、充填材料１１４、１１６、１１８には、電解質の漏れを防止するシール材が用いられる。電解質層１２０が液絡を生じさせない全固体高分子電解質を含む場合であっても、隣り合う集電体１１１同士が接触して短絡しないようにする観点から、充填部２０が設けられている。この場合における充填材料１１４、１１６、１１８の配置も、図４（Ａ）または（Ｂ）に示したいずれの形態であってもよい。
【００２５】
第１の実施形態では、電解質として、高分子ゲル電解質または電解液を用いている。したがって、充填材料１１４、１１６にはシール材を用いている。また、充填部２０におけるシール材１１４、１１６の配置は、図４（Ａ）に示した形態を採用している（図２をも参照）。なお、以下の説明においては、説明の便宜上、正極１１３の周囲を取り囲むように延長しているシール材を第１シール材１１４と言い、負極１１２の周囲を取り囲むように延長しているシール材を第２シール材１１６と言う。また、第１シール材１１４によって形成されるシール層を第１シール層１１５と言い、第２シール材１１６によって形成されるシール層を第２シール層１１７と言う。
【００２６】
シール材１１４、１１６は、１液性未硬化エポキシ樹脂であるが、特に制限されない。例えば、その他の熱硬化型樹脂（ポリプロピレンやポリエチレン等）や、熱可塑型樹脂を適用することが可能である。使用環境下において良好なシール効果を発揮するものを、用途に応じて適宜選択することが好ましい。
【００２７】
図７（Ａ）（Ｂ）に、バイポーラ電極１１０と電解質層１２０とを交互に積層するときに、ガス３０が混入する状態が示される。図７（Ａ）は、充填材料１１４ａ、１１６ａが電極の厚さよりも厚いために、バイポーラ電極１１０の上に電解質層１２０を積層したときに、充填材料１１４ａ、１１６ａの近傍にガス３０が混入した状態を示している。図７（Ｂ）は、図７（Ａ）に示される電解質層１２０の上にバイポーラ電極１１０をさらに積層したときに、上位のバイポーラ電極１１０と下位の電解質層１２０との間にガス３０が混入した状態を示している。
【００２８】
前述したように、混入したガス３０が気泡となって残ると電池の出力低下の要因にもなることから、積層時にセパレータ１２１をしごく等する気泡除去作業を行っている。このような煩雑な作業をなくし、バイポーラ電池１０の量産化を実現するためには、バイポーラ電極１１０を積層するときのガス３０の残留を抑制することが重要である。
【００２９】
そこで、本発明のバイポーラ電池１０にあっては、バイポーラ電極１１０を積層するときの充填材料１１４、１１６の厚さが、正極１１３又は負極１１２の厚さと、電解質を含んでいる層１２４、１２５の厚さとの合計厚さを超えない厚さに設定してある。このような寸法設定により、セパレータ１２１が、外周部に位置する第１および第２シール材１１４、１１６に接触する前に、電解質１２４、１２５が配置される中央部位と接触するため、第１および第２シール材１１４、１１６により囲まれた内部に、気泡が残留することが抑制される（図５参照）。バイポーラ電極１１０を積層するときのガス３０の残留を抑制できるので、積層時にセパレータ１２１をしごく等する気泡除去作業が不要になる。煩雑な作業がなくなることを通して、バイポーラ電池１０の量産化に寄与することができる。
【００３０】
電池要素１００を平面的に加圧しても、第１および第２シール材１１４、１１６が配置されている部位（充填部２０）に、加圧力が十分伝達されず、シール不足が発生する虞がある。そこで、バイポーラ電極１１０を積層した方向に充填部２０を加圧することにより、集電体１１１、セパレータ１２１および充填材料１１４、１１６を互いに密着させた接合部１１９を形成してある（図６参照）。
【００３１】
バイポーラ電池１０の構成は、特に説明したものを除き、一般的なリチウムイオン二次電池に用いられている公知の材料を用いればよく、特に限定されるものではない。以下に、このバイポーラ電池１０に使用することのできる集電体１１１、負極活物質層、正極活物質層、セパレータ１２１等について参考までに説明する。
【００３２】
集電体１１１は、例えば、ステンレススチール箔である。しかし、これに特に限定されず、アルミニウム箔、ニッケルとアルミニウムのクラッド材、銅とアルミニウムのクラッド材、あるいはこれらの金属の組み合わせのめっき材を、利用することも可能である。
【００３３】
負極１１２の負極活物質は、例えば、ハードカーボン（難黒鉛化炭素材料）である。しかし、これに特に限定されず、黒鉛系炭素材料や、リチウム−遷移金属複合酸化物を利用することも可能である。特に、カーボンおよびリチウム−遷移金属複合酸化物からなる負極活物質は、容量および出力特性の観点から好ましい。
【００３４】
正極１１３の正極活物質は、例えば、ＬｉＭｎ２Ｏ４である。しかし、これに特に限定されない。なお、容量および出力特性の観点から、リチウム−遷移金属複合酸化物を適用することが好ましい。
【００３５】
正極１１３および負極１１２の厚さは、特に限定されず、電池の使用目的（例えば、出力重視、エネルギー重視）や、イオン伝導性を考慮して設定される。
【００３６】
第１および第２シール層１１５、１１７を構成するシール材１１４、１１６は、例えば、１液性未硬化エポキシ樹脂である。しかし、これに特に限定されず、その他の熱硬化型樹脂（ポリプロピレンやポリエチレン等）や、熱可塑型樹脂を適用することも可能である。なお、使用環境下において良好なシール効果を発揮するものを、用途に応じて適宜選択することが好ましい。
【００３７】
セパレータ１２１の素材は、例えば、電解質を浸透し得る通気性を有するポーラス状のＰＥ（ポリエチレン）である。しかし、これに特に限定されず、ＰＰ（ポリプロピレン）などの他のポリオレフィン、ＰＰ／ＰＥ／ＰＰの３層構造をした積層体、ポリアミド、ポリイミド、アラミド、不織布を、利用することも可能である。不織布は、例えば、綿、レーヨン、アセテート、ナイロン、ポリエステルである。
【００３８】
電解質のホストポリマーは、例えば、ＨＦＰ（ヘキサフルオロプロピレン）コポリマーを１０％含むＰＶＤＦ−ＨＦＰ（ポリフッ化ビニリデンとヘキサフルオロプロピレンの共重合体）である。しかし、これに特に限定されず、その他のリチウムイオン伝導性を持たない高分子や、イオン伝導性を有する高分子（固体高分子電解質）を適用することも可能である。その他のリチウムイオン伝導性を持たない高分子は、例えば、ＰＡＮ（ポリアクリロニトリル）、ＰＭＭＡ（ポリメチルメタクリレート）である。イオン伝導性を有する高分子は、例えば、ＰＥＯ（ポリエチレンオキシド）やＰＰＯ（ポリプロピレンオキシド）である。
【００３９】
ホストポリマーに保持される電解液は、例えば、ＰＣ（プロピレンカーボネート）およびＥＣ（エチレンカーボネート）からなる有機溶媒、支持塩としてのリチウム塩（ＬｉＰＦ６）を含んでいる。有機溶媒は、ＰＣおよびＥＣに特に限定されず、その他の環状カーボネート類、ジメチルカーボネート等の鎖状カーボネート類、テトラヒドロフラン等のエーテル類を適用することが可能である。リチウム塩は、ＬｉＰＦ６に特に限定されず、その他の無機酸陰イオン塩、ＬｉＣＦ３ＳＯ３等の有機酸陰イオン塩を、適用することが可能である。
【００４０】
バイポーラ電池１０は、単電池層１１０ａの積層体（電池要素１００に相当する）の形態で、外装ケース１０４に収容されており、外部からの衝撃や環境劣化が防止されている。積層体１００の最外層に位置する集電体１１１には、高導電性部材からなる端子リード１０１、１０２が接続されている。高導電性部材は、例えば、アルミニウム、銅、チタン、ニッケル、ステンレス、これらの合金である。
【００４１】
端子プレート１０１、１０２は、外装ケース１０４の外部に延長しており、積層体１００から電流を引き出すための電極タブを兼用している。なお、独立した別体の電極タブを配置し、直接的あるいはリードを利用して、端子プレート１０１、１０２と接続することにより、積層体１００から電流を引き出すことも可能である。
【００４２】
外装ケース１０４は、軽量化および熱伝導性の観点から、アルミニウム、ステンレス、ニッケル、銅などの金属（合金を含む）をポリプロピレンフィルム等の絶縁体で被覆した高分子−金属複合ラミネートフィルムなどのシート材からなり、その外周部の一部または全部が、熱融着により接合さることで形成される。
【００４３】
バイポーラ電池１０は、単独で使用することが可能であるが、例えば、組電池１３０の形態で利用することが可能である。組電池１３０は、バイポーラ電池１０を直列化および／又は並列化し、複数接続して構成されており、導電バー１３２、１３４を有する。導電バー１３２、１３４は、バイポーラ電池１０の内部から延長する端子プレート１０１、１０２に接続されている。
【００４４】
バイポーラ電池１０を接続して構成する際に、適宜、直列あるいは並列化することで、容量および電圧を自由に調整することができる。接続方法は、例えば、超音波溶接、熱溶接、レーザ溶接、リベット、かしめ、電子ビームである。
【００４５】
組電池１３０自体を、直列化および／又は並列化し、複数接続することで組電池モジュール（大型の組電池）１３６として提供することも可能である。
【００４６】
組電池モジュール１３６は、大出力を確保し得るため、例えば、車両１３８のモータ駆動用電源として搭載することが可能である。車両は、例えば、電気自動車、ハイブリッド電気自動車、電車である。
【００４７】
組電池モジュール１３６は、例えば、内蔵するバイポーラ電池１０毎あるいは組電池１３０毎の充電制御を行うなど、非常にきめ細かい制御ができるため、１回の充電あたりの走行距離の延長、車載電池としての寿命の長期化などの性能の向上を図ることが可能である。
【００４８】
次に、第１の実施形態のバイポーラ電池１０の製造方法について説明する。
【００４９】
図１０は、第１の実施形態に係るバイポーラ電池１０の製造方法を説明するための全体工程図である。
【００５０】
第１の実施形態に係るバイポーラ電池１０の製造方法は、バイポーラ電極１１０、電解質層１２０、充填材料としてのシール材１１４、１１６、およびセパレータ１２１が配置された集成体１０８を形成するための集成体形成工程、集成体１０８が積層されて一体化された積層体１００（接合体）を形成するための接合体形成工程、および、一体化された積層体１００を外装ケース１０４に収容するためのケーシング工程を有する。
【００５１】
図１１は、図１０に示される集成体形成工程を説明するための工程図、図１２は、図１１に示される電極形成工程を説明するための平面図、図１３は、図１１に示される電極形成工程を説明するための断面図、図１４は、図１１に示される電解質配置工程を説明するための断面図、図１５は、図１１に示される集電体１１１上へのシール材配置工程を説明するための平面図、図１６は、図１１に示される集電体１１１上へのシール材配置工程を説明するための断面図、図１７は、図１１に示されるセパレータ配置工程を説明するための断面図、図１８は、図１１に示されるセパレータ１２１上へのシール材配置工程を説明するための断面図である。
【００５２】
集成体形成工程は、電極形成工程、電解質配置工程、集電体１１１上へのシール材配置工程、セパレータ配置工程およびセパレータ１２１上へのシール材配置工程を有する。
【００５３】
電極形成工程においては、まず、正極スラリーが、調整される。正極スラリーは、例えば、正極活物質［８５重量％］、導電助剤［５重量％］およびバインダ［１０重量％］を有し、粘度調整溶媒を添加することで、所定の粘度にされる。正極活物質は、ＬｉＭｎ２Ｏ４である。導電助剤は、アセチレンブラックである。バインダは、ＰＶＤＦ（ポリフッ化ビニリデン）である。粘度調整溶媒は、ＮＭＰ（Ｎ−メチル−２−ピロリドン）である。正極スラリーは、ステンレススチール箔からなる集電体１１１の一方の面に塗布される。
【００５４】
導電助剤は、例えば、カーボンブラックやグラファイトを利用することも可能である。バインダおよび粘度調整溶媒は、ＰＶＤＦおよびＮＭＰに限定されない。
【００５５】
次に、負極スラリーが、調整される。負極スラリーは、例えば、負極活物質［９０重量％］およびバインダ［１０重量％］を有し、粘度調整溶媒を添加することで、所定の粘度にされる。負極スラリーは、集電体１１１の他方の面に、塗布される。負極活物質は、ハードカーボンである。バインダおよび粘度調整溶媒は、ＰＶＤＦおよびＮＭＰである。負極スラリーは、集電体１１１の他方の面に、塗布される。
【００５６】
正極スラリーの塗膜および負極スラリーの塗膜は、例えば、真空オーブンを利用して、乾燥させられ、正極活物質層からなる正極１１３および負極活物質層からなる負極１１２を形成する（図１２および図１３参照）。この際、ＮＭＰは、揮発することで除去される。
【００５７】
正極１１３および負極１１２の厚さは、特に限定されず、電池の使用目的（例えば、出力重視、エネルギー重視）や、イオン伝導性を考慮して設定される。
【００５８】
電解質配置工程においては、電解質１２４、１２５が、正極１１３および負極１１２の電極部にそれぞれ塗布される（図１４参照）。
【００５９】
電解質１２４、１２５は、例えば、電解液［９０重量％］およびホストポリマー［１０重量％］を有し、粘度調整溶媒を添加することで、塗布に適した粘度にされている。
【００６０】
電解液は、ＰＣ（プロピレンカーボネート）およびＥＣ（エチレンカーボネート）からなる有機溶媒、支持塩としてのリチウム塩（ＬｉＰＦ６）を含んでいる。リチウム塩濃度は、例えば、１Ｍである。
【００６１】
ホストポリマーは、例えば、ＨＦＰ（ヘキサフルオロプロピレン）コポリマーを１０％含むＰＶＤＦ−ＨＦＰ（ポリフッ化ビニリデンとヘキサフルオロプロピレンの共重合体）である。粘度調製溶媒は、ＤＭＣ（ジメチルカーボネート）である。粘度調製溶媒は、ＤＭＣに限定されない。
【００６２】
集電体１１１上へのシール材配置工程においては、集電体１１１が露出している正極側外周部かつ正極１１３の周囲を延長するように、第１シール材１１４が、配置される（図１５、図１６参照）。第１シール材１１４の厚さは、正極１１３の厚さと、電解質を含んでいる層１２４の厚さとの合計厚さを超えない厚さに設定してある。
【００６３】
セパレータ配置工程においては、セパレータ１２１が、集電体１１１の一方の電極側（例えば、正極側）の面の全てを覆うように配置される（図１７参照）。
【００６４】
セパレータ１２１上へのシール材配置工程においては、セパレータ１２１の上に、第２シール材１１６が、配置される（図１８参照）。第２シール材１１６の厚さは、負極１１２の厚さと、電解質を含んでいる層１２５の厚さとの合計厚さを超えない厚さに設定してある。第２シール材１１６は、第１シール材１１４の配置部位と相対するように（重なるように）位置決めされる（図１８参照）。第１および第２シール材１１４、１１６は、１液性未硬化エポキシ樹脂からなる充填材料である。これにより、バイポーラ電極１１０、電解質１２４、１２５、シール材１１４、１１６、およびセパレータ１２１が配置された集成体１０８が形成される。セパレータ１２１は、ポーラス状のＰＥである。
【００６５】
集成体１０８を積層することにより、集電体１１１と電解質層１２０との間の空間に、正極１１３の周囲および負極１１２の周囲を取り囲むように、充填材料１１４、１１６を配置した充填部２０が形成される。
【００６６】
図１９は、図１０に示される接合体形成工程を説明するための工程図、図２０は、図１９に示される集成体セット工程を説明するための断面図、図２１は、図１９に示される積層工程およびプレス工程を説明するための概略図、図２２は、図１９に示されるシール材浸透工程を説明するための概略図、図２３は、図１９に示されるシール層形成工程を説明するための概略図、図２４は、図１９に示される界面形成工程を説明するための概略図、図２５は、図１９に示される初充電工程を説明するための概略図である。
【００６７】
接合体形成工程は、集成体セット工程、積層工程、プレス工程、シール材浸透工程、シール層形成工程、界面形成工程、初充電工程および気泡排出工程を有する。
【００６８】
集成体セット工程においては、マガジン１５０に、複数の集成体１０８が順次セットされる（図２０参照）。
【００６９】
マガジン１５０は、集成体１０８のセットの際の干渉を避けるため、フレーム形状であり、集成体１０８の外周部の把持自在であるクランプ機構１５２を有する。
【００７０】
クランプ機構１５２は、集成体１０８が互いに接触しないように、積層方向に間隔をあけて配置される。積層方向は、集成体１０８の面方向に対して垂直な方向である。
【００７１】
クランプ機構１５２は、例えば、バネからなる弾性部材を有しており、弾性力に基づいて、皺などが生じないように、集成体１０８に張力を付与した状態で保持自在に構成されている。
【００７２】
積層工程においては、マガジン１５０が真空処理装置１６０の内部に配置され、真空下で、集成体１０８の積層体１００が形成される（図２１参照）。真空度は、例えば、０．２〜０．５×１０５Ｐａである。積層工程は、空気排出工程を有し、積層体１００を形成する際に、第１および第２シール材１１４、１１６によって囲まれる内部空間３１に残留していたガス３０が、隙間部２１を通って内部空間３１の外部に排出される。さらに、真空下であるため、電極および電解質層１２０の積層界面に対する気泡の混入がさらに抑制される。
【００７３】
積層体１００の形成方法は、特に限定されず、例えば、受け台に向かってマガジン１５０を移動させながら、集成体１０８を把持するクランプ機構１５２を制御し、受け台に接触するタイミングで、集成体１０８の把持を順次解消することで、積層体１００を形成することが可能である。
【００７４】
真空処理装置１６０は、真空手段１６２、プレス手段１７０および制御部１７８を有する。
【００７５】
真空手段１６２は、真空チャンバ１６３、真空ポンプ１６４および配管系１６５を有する。真空チャンバ１６３は、着脱自在（開放自在）の蓋部と、マガジン１５０およびプレス手段１７０が配置される固定式の基部を有する。真空ポンプ１６４は、例えば、遠心式であり、真空チャンバ１６３の内部を真空状態にするために使用される。配管系１６５は、真空ポンプ１６４と真空チャンバ１６３と連結するために使用され、リークバルブ（不図示）が配置されている。
【００７６】
プレス手段１７０は、基部プレート１７１および基部プレート１７１に対して近接離間自在に配置されるプレスプレート１７３を有する。制御部１７８は、プレスプレート１７３の移動や押圧力を制御するために使用される。基部プレート１７１およびプレスプレート１７３に、シート状の弾性体を配置することも可能である。
【００７７】
プレス工程においては、積層体１００は、真空状態を保持した状態で、プレスプレートおよび基部プレート１７１によって、バイポーラ電極１１０を積層した方向に加圧される（図２１参照）。加圧条件は、例えば、１〜２×１０６Ｐａである。
【００７８】
第１および第２シール材１１４、１１６により囲まれた内部に、気泡が残留することを抑制するために、第１シール材１１４の厚みおよび第２シール材１１６の厚みを、正極１１３と電解質１２４の合計厚みおよび負極１１２と電解質１２５の合計厚みより、それぞれ小さくする場合、積層体１００を平面的に加圧しても、第１および第２シール材１１４、１１６が配置されている部位（充填部２０）に、加圧力が十分伝達されず、シール不足が発生する虞がある。
【００７９】
そのため、プレス手段２８０を使用し、積層体１００における充填部のみを加圧するためのシール材浸透工程を追加することで、セパレータ１２１に、第１および第２シール材１１４、１１６を十分浸透させている（図２２参照）。これにより、接合部１１９が形成される（図６参照）。
【００８０】
第１および第２シール材１１４、１１６が浸透させられた部位は、シール層形成工程において、加熱されることで、熱硬化するため、第１および第２シール層１１５、１１７の密着性が向上することとなる。また、製造されたバイポーラ電池のセパレータにおける第１および第２シール層に相対する部位には、第１および第２シール材が浸透していることとなる。
【００８１】
プレス手段２８０は、積層体１００が配置される基部プレート２８１、基部プレート２８１に対して近接離間自在に配置されるプレスプレート２８３、および制御部（不図示）を有する。プレスプレート２８３は、分割されており、中央プレスプレート２８４および外周プレスプレート２８５を有する。
【００８２】
中央プレスプレート２８４は、積層体１００の電極部（正極および負極が配置されている部位）が位置する部位を支持するために使用される。外周プレスプレート２８５は、積層体１００における充填部を加圧するために使用される。制御部は、中央プレスプレート２８４および外周プレスプレート２８５の移動や押圧力を制御するために使用される。
【００８３】
したがって、プレス手段２８０は、基部プレート２８１に配置された積層体１００に対し、外周プレスプレート２８５を使用し、充填部のみを加圧することが可能である。
【００８４】
中央プレスプレート２８４によって積層体１００の電極部を押さえた後で、外周プレスプレート２８５による加圧を実施することが好ましい。この場合、電極部に位置する気泡を、外周部に移動させることが可能であるため、電極部に気泡が残留することが、抑制される。
【００８５】
イオン透過および電子の移動ができないデッドスペースの発生が抑制されるため、使用時のイオンの移動は、害されず、電池抵抗は増大しないため、高出力密度を達成することができる。つまり、ガス３０の混入が抑制されたバイポーラ電池１０が得られるため、使用時におけるイオンの移動は、害されず、電池抵抗は増大しない。
【００８６】
なお、プレス工程およびシール材浸透工程を、必要に応じ、適宜一体化することも可能である。
【００８７】
シール層形成工程においては、積層体１００がオーブン１９０に配置され、加熱されることで、積層体１００に含まれる第１および第２シール材１１４、１１６が熱硬化して、第１および第２シール層１１５、１１７を形成する（図２３参照）。加熱条件は、例えば、８０℃である。積層体１００の加熱方法は、オーブンを使用する形態に、特に限定されない。
【００８８】
リチウム二次電池は、水分を嫌うが、第１および第２シール層１１５、１１７が樹脂から構成されるため、水分の混入は、避けられない。そのため、プレス工程における第１および第２シール材１１４、１１６の前記所定の厚みは、第１および第２シール層１１５、１１７の外気に触れる厚さの寸法を極小にして、侵入する水分を減らす見地から設定されている。
【００８９】
第１および第２シール材１１４、１１６は、熱可塑性樹脂を適用することも可能である。この場合、第１および第２シール材１１４、１１６は、加熱することによって塑性変形し、第１および第２シール層１１５、１１７を形成することとなる。
【００９０】
界面形成工程においては、積層体１００が、プレス手段１８０に配置され、加熱下で加圧されることで、積層体１００に含まれるセパレータ１２１に、電解質１２４、１２５が浸透させられ、ゲル界面が形成される（図２４参照）。加熱温度および加圧条件は、例えば、８０℃および１〜２×１０６Ｐａである。これにより、集成体１０８が積層されて一体化された積層体１００（接合体）１００が得られる。
【００９１】
プレス手段１８０は、基部プレート１８１、基部プレート１８１に対して近接離間自在に配置されるプレスプレート１８３、下部加熱手段１８５、上部加熱手段１８７および制御部１８８を有する。下部加熱手段１８５および上部加熱手段１８７は、例えば、抵抗発熱体を有しており、基部プレート１８１およびプレスプレート１８３の内部に配置され、基部プレート１８１およびプレスプレート１８３の温度を上昇させるために使用される。制御部１８８は、プレスプレート１８３の移動や押圧力、下部加熱手段１８５および上部加熱手段１８７の温度を制御するために使用される。
【００９２】
下部加熱手段１８５および上部加熱手段１８７の一方を省略したり、下部加熱手段１８５および上部加熱手段１８７を、基部プレート１８１およびプレスプレート１８３の外部に配置したりすることも可能である。基部プレート１８１およびプレスプレート１８３に、シート状の弾性体を配置することも可能である。
【００９３】
初充電工程においては、積層体１００と電気的に接続された充放電装置１９２によって、初回充電が行われ、気泡が発生させさられる（図２５参照）。初充電条件は、例えば、正極１１３の塗布重量から概算された容量ベースで、２１Ｖ−０．５Ｃで４時間である。
【００９４】
気泡排出工程においては、例えば、ローラを積層体１００の表面に押圧することにより、積層体１００の中央部に位置する気泡が、外周部に移動させられて取り除かれる。したがって、電池の出力密度を向上させることが可能である。
【００９５】
ケーシング工程においては、一体化された積層体１００（接合体）が、外装ケース１０４（図２参照）に収容され、バイポーラ電池１０が製造される（図１および図２参照）。外装ケース１０４は、積層体１００を２枚のシート状の外装材の間に配置し、外装材の外周部を、接合することで形成される。外装材は、ポリプロピレンフィルム等の絶縁体で被覆した高分子−金属複合ラミネートフィルムであり、その接合は、熱融着が適用される。
【００９６】
なお、一体化された積層体１００を、さらに複数積層した後に、外装ケース１０４に収容することで、バイポーラ電池１０のさらなる大容量および／又は高出力を、図ることも可能である。積層工程およびプレス工程を、大気下で実施したり、シール層形成工程および界面形成工程を真空下で実施したりすることも可能である。
【００９７】
電解質１２４、１２５、第１および第２シール材１１４、１１６を適宜選択することにより、シール層形成工程および界面形成工程を一体化し、第１および第２シール材１１４、１１６の硬化および電解質層１２０の完成を同時に実施することで、製造工程の短縮を図ることも可能である。シール層形成工程と界面形成工程の間に、積層体１００の各層（バイポーラ単電池）の電位をモニタするためのタブ（リード線）を、取り付けるための工程を追加することも可能である。
【００９８】
以上のように、第１の実施形態は、気泡混入が抑制されたバイポーラ電池１０およびその製造方法を提供することができる。
【００９９】
なお、高分子ゲル電解質は、ポリマー骨格に電解液を保持した熱可塑型であるため、漏液が防止され、液絡を防ぎ信頼性の高いバイポーラ電池１０を構成することが可能である。また、高分子ゲル電解質は、熱可塑型に限定されず、熱硬化型を適用することも可能である。この場合も、加熱下での加圧により、電解質層１２０を硬化させることで漏液が防止され、液絡を防ぐことが可能である。
【０１００】
プレス工程および界面形成工程における面圧は、１〜２×１０６Ｐａに限定されず、積層体１００の構成材料の強度等の物性を考慮し、適宜設定することが可能である。シール層形成工程における加熱温度は、８０℃に限定されず、電解液の耐熱性や、第１シール材１１４（第１シール層１１５）および第２シール材１１６（第２シール層１１７）の硬化温度などの物性を考慮し、例えば、６０℃〜１５０℃であることが好ましい。
【０１０１】
電解質１２４、１２５は、ゲルポリマー系に限定されず、電解液系を適用することも可能である。この場合、電解質配置工程において、例えば、マイクロピペットを用いて、電解液が、正極１１３および負極１１２の電極部にそれぞれ塗布され、滲み込まされる（図１４参照）。
【０１０２】
電解液は、ＰＣ（プロピレンカーボネート）およびＥＣ（エチレンカーボネート）からなる有機溶媒、支持塩としてのリチウム塩（ＬｉＰＦ６）および少量の界面活性剤を含んでいる。リチウム塩濃度は、例えば、１Ｍである。
【０１０３】
有機溶媒は、ＰＣおよびＥＣに特に限定されず、その他の環状カーボネート類、ジメチルカーボネート等の鎖状カーボネート類、テトラヒドロフラン等のエーテル類を適用することが可能である。リチウム塩は、ＬｉＰＦ６に特に限定されず、その他の無機酸陰イオン塩、ＬｉＣＦ３ＳＯ３等の有機酸陰イオン塩を、適用することが可能である。
【０１０４】
（第２の実施形態）
図２６は、実施の形態２に係るシール材配置工程を説明するための平面図、図２７は、実施の形態２に係るプレス工程を説明するための概念図である。
【０１０５】
第２の実施の形態は、シール材配置工程、積層工程およびプレス工程に関し、実施の形態１と概して異なる。
【０１０６】
シール材配置工程においては、第１および第２シール材３１４、３１６は、正極および負極の周囲を不連続に延長しており、第１および第２シール材３１４、３１６が配置されていない切欠き状の隙間部３１５、３１７が形成される（図２６参照）。つまり、充填部に隙間部が形成される。なお、符号３１１は、集電体である。
【０１０７】
積層工程は、空気排出工程を有し、積層体を形成する際に、集電体、電解質層および第１および第２シール材３１４、３１６によって囲まれる内部空間に残留していた空気が、隙間部３１５、３１７を介し、排出される。
【０１０８】
プレス工程は、空気排出工程および隙間閉塞工程を有し、積層体が、プレスプレートおよび基部プレートによって、バイポーラ電極を積層した方向に加圧される。この際、積層体における第１および第２シール材３１４、３１６が配置されている部位（充填部）が加圧される。
【０１０９】
これにより、加圧初期においては、集電体、電解質層および第１および第２シール材３１４、３１６によって囲まれる内部空間に残留していた空気が、隙間部３１５、３１７を介し、排出される。そして、加圧が進行することにより、隙間部３１５、３１７の近傍に位置する第１および第２シール材３１４、３１６が、隙間部３１５、３１７に向かって流動し、隙間部３１５、３１７を被覆することにより、隙間部３１５、３１７を閉塞させるため、排気機能が停止する（図２７参照）。
【０１１０】
この場合、隙間部３１５、３１７が閉塞するまで、積層体に含まれる電極部に位置する空気を、隙間部３１５、３１７を介して、外周部に移動させることが可能であるため、電極部に気泡が残留することが、さらに抑制される。
【０１１１】
図２８は、第２の実施形態に係る変形例を説明するための平面図である。
【０１１２】
本変形例においては、隙間部３１５、３１７の近傍に位置する第１および第２シール材３１４、３１６の端面は、略円形状であり、隙間部３１５、３１７の幅が一定ではない。つまり、第１および第２シール材３１４、３１６の配置量が増加することで、第１および第２シール材の流動性が向上し、かつ、隙間部３１５、３１７の幅が狭くなった部位が存在するため、隙間部３１５、３１７を容易に閉塞させることが可能である。
【０１１３】
以上のように、第２の実施形態は、第１の実施形態１に比べ、気泡混入をさらに抑制することが可能である。
【図面の簡単な説明】
【０１１４】
【図１】第１の実施形態に係るバイポーラ電池を示す斜視図である。
【図２】バイポーラ電池の要部を示す断面図である。
【図３】図３（Ａ）は、バイポーラ電極を示す断面図、図３（Ｂ）は、単電池層の説明に供する断面図である。
【図４】図４（Ａ）（Ｂ）は、充填部における充填材料の配置の形態を説明するための断面図である。
【図５】図５（Ａ）（Ｂ）は、充填材料の厚みの説明に供する断面図である。
【図６】接合部の説明に供する断面図である。
【図７】図７（Ａ）（Ｂ）は、バイポーラ電極と電解質層とを交互に積層するときにガスが混入する様子を示す断面図である。
【図８】図１に示されるバイポーラ電池を利用する組電池を説明するための斜視図である。
【図９】図８に示される組電池が搭載されている車両の概略図である。
【図１０】第１の実施形態に係るバイポーラ電池の製造方法を説明するための全体工程図である。
【図１１】図１０に示される集成体形成工程を説明するための工程図である。
【図１２】図１１に示される電極形成工程を説明するための平面図である。
【図１３】図１１に示される電極形成工程を説明するための断面図である。
【図１４】図１１に示される電解質配置工程を説明するための断面図である。
【図１５】図１１に示される集電体上へのシール材配置工程を説明するための平面図である。
【図１６】図１１に示される集電体上へのシール材配置工程を説明するための断面図である。
【図１７】図１１に示されるセパレータ配置工程を説明するための断面図である。
【図１８】図１１に示されるセパレータ上へのシール材配置工程を説明するための断面図である。
【図１９】図１０に示される接合体形成工程を説明するための工程図である。
【図２０】図１９に示される集成体セット工程を説明するための断面図である。
【図２１】図１９に示される積層工程およびプレス工程を説明するための概略図である。
【図２２】図１９に示されるシール材浸透工程を説明するための概略図である。
【図２３】図１９に示されるシール層形成工程を説明するための概略図である。
【図２４】図１９に示される界面形成工程を説明するための概略図である。
【図２５】図１９に示される初充電工程を説明するための概略図である。
【図２６】実施の形態２に係るシール材配置工程を説明するための平面図である。
【図２７】実施の形態２に係るプレス工程を説明するための概念図である。
【図２８】第２の実施形態に係る変形例を説明するための平面図である。
【符号の説明】
【０１１５】
１０      バイポーラ電池、
２０      充填部、
３０      ガス、
３１      内部空間、
１００    電池要素、積層体、
１０４    外装ケース、
１０８    集成体、
１１０    バイポーラ電極、
１１０ａ  単電池層、
１１１    集電体、
１１２    負極、
１１３    正極、
１１４    第１シール材（充填材料）、
１１５    第１シール層、
１１６    第２シール材（充填材料）、
１１７    第２シール層、
１１８    シール材（充填材料）、
１１９    接合部、
１２０    電解質層、
１２１    セパレータ、
１２４、１２５    電解質（イオンを伝導する電解質を含んでいる層）、
１３０    組電池、
１３２、１３４    導電バー、
１３６    組電池モジュール、
１３８    車両、
３１５、３１７    隙間部。
【図１】
2008147009.tif 000003
【図２】
2008147009.tif 000004
【図３】
2008147009.tif 000005
【図４】
2008147009.tif 000006
【図５】
2008147009.tif 000007
【図６】
2008147009.tif 000008
【図７】
2008147009.tif 000009
【図８】
2008147009.tif 000010
【図９】
2008147009.tif 000011
【図１０】
2008147009.tif 000012
【図１１】
2008147009.tif 000013
【図１２】
2008147009.tif 000014
【図１３】
2008147009.tif 000015
【図１４】
2008147009.tif 000016
【図１５】
2008147009.tif 000017
【図１６】
2008147009.tif 000018
【図１７】
2008147009.tif 000019
【図１８】
2008147009.tif 000020
【図１９】
2008147009.tif 000021
【図２０】
2008147009.tif 000022
【図２１】
2008147009.tif 000023
【図２２】
2008147009.tif 000024
【図２３】
2008147009.tif 000025
【図２４】
2008147009.tif 000026
【図２５】
2008147009.tif 000027
【図２６】
2008147009.tif 000028
【図２７】
2008147009.tif 000029
【図２８】
2008147009.tif 000030
【手続補正書】
【提出日】平成19年4月27日(2007.4.27)
【手続補正１】
【補正対象書類名】図面
【補正対象項目名】全図
【補正方法】変更
【補正の内容】
【図１】
2008147009.tif 000031
【図２】
2008147009.tif 000032
【図３】
2008147009.tif 000033
【図４】
2008147009.tif 000034
【図５】
2008147009.tif 000035
【図６】
2008147009.tif 000036
【図７】
2008147009.tif 000037
【図８】
2008147009.tif 000038
【図９】
2008147009.tif 000039
【図１０】
2008147009.tif 000040
【図１１】
2008147009.tif 000041
【図１２】
2008147009.tif 000042
【図１３】
2008147009.tif 000043
【図１４】
2008147009.tif 000044
【図１５】
2008147009.tif 000045
【図１６】
2008147009.tif 000046
【図１７】
2008147009.tif 000047
【図１８】
2008147009.tif 000048
【図１９】
2008147009.tif 000049
【図２０】
2008147009.tif 000050
【図２１】
2008147009.tif 000051
【図２２】
2008147009.tif 000052
【図２３】
2008147009.tif 000053
【図２４】
2008147009.tif 000054
【図２５】
2008147009.tif 000055
【図２６】
2008147009.tif 000056
【図２７】
2008147009.tif 000057
【図２８】
2008147009.tif 000058